(57)【要約】  本発明は、フッ素化ポリマーから製造される組成物、および様々なポリマー基材を保護することを意図する透明な単層または多層フィルムを生産するための、これらの使用に関する。本ポリマー組成物は、フッ化ビニリデンから製造される少なくとも１種のポリマー、少なくとも１種のアクリルポリマーおよび少なくとも１種の紫外線吸収剤からなり、前記フッ素化ポリマーの質量比が６０から９０％の間であり、前記紫外線吸収剤の質量比が０．５から５％であり、後者の紫外線吸収剤の分子質量が５００ｇ／ｍｏｌを超える。【特許請求の範囲】
【請求項１】
少なくとも１種のフッ化ビニリデンをベースとするポリマー、少なくとも１種のアクリルポリマーおよび少なくとも１種の紫外線吸収剤からなる、ポリマー組成物であって、フルオロポリマーの重量割合が６０から９０％であり、紫外線吸収剤の重量割合が０．５から５％であり、紫外線吸収剤の分子量が５００ｇ／ｍｏｌを超える、ポリマー組成物。
【請求項２】
フッ化ビニリデンをベースとするポリマーが、フッ化ビニリデンホモポリマーおよびフッ化ビニリデンと少なくとも１種の他のフルオロモノマーとのコポリマーから選択される、請求項１に記載の組成物。
【請求項３】
アクリルポリマーが、メタクリル酸メチルホモポリマーまたは少なくとも５０重量％のメタクリル酸メチルと、メタクリル酸メチルと共重合することができる、（メタ）アクリル酸アルキル、アクリロニトリル、ブタジエン、スチレンおよびイソプレンから選択される少なくとも１種の他のモノマーとを含むコポリマーである、請求項１または２に記載の組成物。
【請求項４】
フッ化ビニリデンをベースとするポリマーの重量割合が、６０から８０％である、請求項１から３のいずれか一項に記載の組成物。
【請求項５】
紫外線吸収剤が、ベンゾフェノン、ベンゾトリアゾール、トリアジン、シアノアクリレートおよびオキサルアニリド：１，３−ビス［（２’−シアノ−３’，３’−ジフェニルアクリロイル）オキシ］−２，２−ビス｛［（２’−シアノ−３’，３’−ジフェニルアクリロイル）オキシ］メチル｝プロパン、２，２’−メチレンビス（６−（２Ｈ−ベンゾトリアゾール−２−イル）−４−（１，１，３，３−テトラメチルブチル）フェノール）、２−［４，６−ビス（２，４−ジメチルフェニル）−１，３，５−トリアジン−２−イル］−５−（オクチルオキシ）フェノールまたはポリ（４−（２−アクリロイルオキシエトキシ）−２−ヒドロキシベンゾフェノンから選択される、請求項１から４のいずれか一項に記載の組成物。
【請求項６】
４００から８００ｎｍの範囲において９０％超の透明度および２８０ｎｍから３８０ｎｍに少なくとも１つの紫外線吸収を有する、請求項１から５のいずれか一項に記載の組成物からなる単層フィルム。
【請求項７】
５から５００ミクロンの範囲の厚さを有する、請求項６に記載の単層フィルム。
【請求項８】
４００から８００ｎｍの範囲において９０％超の透明度および２８０ｎｍから３８０ｎｍに少なくとも１つの紫外線吸収を有する、請求項１から５のいずれか一項に記載の組成物からなる少なくとも１つの層を含む多層フィルム。
【請求項９】
第２の層が、１００から０％のＰＶＤＦおよび０から４０％のＰＭＭＡを含む二層フィルムである、請求項８に記載の多層フィルム。
【請求項１０】
内部層が、請求項１から５のいずれか一項に記載の組成物からなり、外部層が、１００から０％のＰＶＤＦおよび０から４０％のＰＭＭＡを含む三層フィルムである、請求項８に記載の多層フィルム。
【請求項１１】
１０から５００ミクロンの範囲の厚さを有する、請求項８から１０のいずれか一項に記載の多層フィルム。
【請求項１２】
２２０から２６０℃の範囲の温度において、インフレーションフィルム押出により、請求項６または７に記載の単層フィルムを製造する方法。
【請求項１３】
キャストフィルム押出により、請求項６または７に記載の単層フィルムを製造する方法。
【請求項１４】
ポリマー基材：
ａ．  ポリエステル、ポリカーボネート、ポリオレフィン、ポリスチレン、スチレン／アクリレートコポリマー、アクリロニトリル／スチレンコポリマー、ポリスルホン、ポリウレタン、アクリルポリマー、ポリ塩化ビニル、ポリ（フェニレンエーテル）、ポリアセタール、ポリアミドをベースとする樹脂、ポリイミドをベースとする樹脂およびポリアミドイミドをベースとする樹脂から製造される基材から選択されるもの、
ｂ．  このリストからの２種以上のポリマーのブレンド、ならびに
ｃ．  さらに、例えば、ＰＶＣ、ガラス織物、ガラスマット、アラミドまたはポリ（ｐ−フェニレンテレフタルアミド）から製造される、工業用布などの可撓性基材
を保護するための、請求項６および７のいずれかに記載のフィルムまたは請求項８から１１のいずれか一項に記載のフィルムの使用。
【請求項１５】
太陽光発電パネルの背面を保護するための請求項６もしくは７のいずれかに記載のフィルムまたは請求項８から１１のいずれか一項に記載のフィルムを含む、太陽光発電パネル。
【発明の詳細な説明】
【技術分野】
【０００１】
本発明の主題は、フルオロポリマーをベースとする組成物および様々なポリマー基材、特にソーラーパネルの背面シートを保護することを目的とする透明な単層または多層フィルムの製造におけるこの使用である。
【背景技術】
【０００２】
フルオロポリマーをベースとする保護層は、無機フィラーを含むことが多く、これにより、保護すべき前記ポリマーおよび基材の分解を最小限にするために、太陽スペクトルの紫外線を完全にまたは部分的に吸収することを可能にする。この非常に有効な技術は、非透明フィルム（９０％未満の透過率を示すフィルム）をもたらすという欠点を示す。しかし、産業用途の大半にとって、透明度の制約が課される：この材料は、可視領域において吸収してはならない。屋外使用のためのシート／プレート（ｐｌａｑｕｅ）の保護のようにソーラーパネルにおいてであろうと他の用途であろうと、紫外線を遮断する透明保護層が真に必要とされている。
【０００３】
紫外線への曝露中の、光酸化、鎖の開裂、架橋または未制御の再結合反応によるポリマーの分解機構を防止するために、有機紫外線吸収剤を使用することが知られている。これらの成分によって、紫外線への曝露中に吸収される光を、分子内プロトン移動機構により消散させることが可能になる。紫外線吸収剤は、紫外線波長領域において少なくとも１つの吸収ピークを示す。
【０００４】
フルオロポリマーを含有している組成物中のこれらの紫外線吸収剤を使用する際の制限の１つは、前記成分の相溶性が低いために、滲出として知られている、これらの分子のポリマー材料の表面への移動にある。
【０００５】
本出願人の会社は、文献ＥＰ１３８２６４０において、ＰＶＤＦと共押出可能なＰＶＤＦ／組成物の二層保護フィルムであって、前記組成物が、２０から４０部のポリフッ化ビニリデン（ＰＶＤＦ）、４０から６０部のＰＭＭＡ、５から１８部のアクリルエラストマーおよび１から４部の紫外線吸収剤からなり、全体で１００部となる、ＰＶＤＦ／組成物の二層保護フィルムを既に記載している。これらのフィルムは、取り扱い、加工および可視光を通すが紫外線を通さないコーティングとしての使用を可能にするのに十分な、良好な機械的性質を示す。オーブン中で７日間、経過した後に、滲出は観察されない。しかし、これらのフィルムの温度または化学耐性に関する機械的強度は、特に、ＰＭＭＡの重量百分率が高いために、依然としていま一つ不十分のままである。
【０００６】
さらに、悪天候、紫外線照射、可視光および化学物質に対するこの非常に良好な耐性のために、一般にフルオロポリマー、特にＰＶＤＦ（ポリフッ化ビニリデン）を使用して、太陽光発電パネルの背面（背面シートとしても公知）を保護することを目的としたフッ素化フィルムを製造することが知られている。これらのフッ素化フィルムは、過酷な天候条件（雨、寒冷、熱）に耐え得るような非常に良好な耐熱性、ならびにまた、太陽光発電パネル上への配置時の機械的応力に耐えられるような良好な可撓性および良好な破壊強度を示す。
【先行技術文献】
【特許文献】
【０００７】
【特許文献１】欧州特許第１３８２６４０号明細書
【発明の概要】
【発明が解決しようとする課題】
【０００８】
上記特徴のすべてを併せ持ち、こうして、良好な化学耐性および悪天候に対する良好な耐性を付与しながらも、紫外線および可視光線の悪影響から様々な基材を保護することが可能な、利用可能なフッ素化フィルムが依然として必要とされている。
【０００９】
可視領域における透明度および紫外線の吸収などの光学的性質と、紫外線に対する長期耐性および耐湿熱性に対する耐性などの耐久性、すなわち、該フィルムの機械的脆化のないことの両方を示す、新規な保護層の開発が、きわめて殊更に必要とされている。
【課題を解決するための手段】
【００１０】
（発明の要旨）
第１の態様によれば、本発明は、少なくとも１種のフッ化ビニリデンをベースとするポリマー（ＰＶＤＦとして公知）、少なくとも１種のアクリルポリマー（ＰＭＭＡとして公知）および少なくとも１種の紫外線吸収剤からなる、ポリマー組成物であって、前記フルオロポリマーの重量割合が６０から９０％であり、前記紫外線吸収剤の重量割合が０．５から５％であり、後者の紫外線吸収剤の分子量が５００ｇ／ｍｏｌを超える、ポリマー組成物に関する。
【００１１】
フッ化ビニリデンをベースとするポリマー（ＰＶＤＦとして公知）は、フッ化ビニリデンホモポリマーおよびフッ化ビニリデンと少なくとも１種の他のフルオロモノマーとのコポリマーから選択される。ＰＶＤＦの重量割合は、本組成物の重量の６０から９０％であり、好ましくは６０から８０％である。紫外線吸収剤は、５００ｇ／ｍｏｌ超の分子量を有する、ベンゾフェノン、ベンゾトリアゾール、トリアジン、シアノアクリレートおよびオキサルアニリドから選択されるが、この列挙は限定ではない。有利には、本紫外線吸収剤は、１，３−ビス［（２’−シアノ−３’，３’−ジフェニルアクリロイル）オキシ］−２，２−ビス｛［（２’−シアノ−３’，３’−ジフェニルアクリロイル）オキシ］メチル｝プロパン、２，２’−メチレンビス（６−（２Ｈ−ベンゾトリアゾール−２−イル）−４−（１，１，３，３−テトラメチルブチル）フェノール）、２−［４，６−ビス（２，４−ジメチルフェニル）−１，３，５−トリアジン−２−イル］−５−（オクチルオキシ）フェノールまたはポリ（４−（２−アクリロイルオキシエトキシ）−２−ヒドロキシベンゾフェノンから選択される。これらの４つの製品は、それぞれＵｖｉｎｕｌ（登録商標）３０３０、Ｔｉｎｕｖｉｎ（登録商標）３６０、Ｃｙａｓｏｒｂ（登録商標）１１６４およびＣｙａｓｏｒｂ（登録商標）２１２６に相当する。
【００１２】
本発明の別の主題は、上記の組成物から製造された様々なポリマー基材を保護することを目的とする、単層または多層フィルムである。
【００１３】
本発明はまた、上記の組成物からなる少なくとも１つの層を含む、多層構造の製造方法にも関する。
【００１４】
本発明の別の主題は、太陽光発電パネルの背面を保護するために、上記の組成物を使用することである。
【００１５】
本発明により、現状技術の上記欠点を克服することが可能になる。本発明は、さらに特に、可視領域における透明度および紫外線の吸収に加え、紫外線に対する長期耐性および耐湿熱性などの耐久性の改善を示す、新規なポリマー組成物を提供する。この組成物により、紫外線吸収剤の滲出現象を防止しながらも、高温での機械的性質が改善された、透明フィルムを製造することが可能になる。これらのフィルムは、様々なポリマー基材の保護に適している。本発明による組成物は、太陽光発電パネルの背面の保護に特に適している。これは、本組成物の総重量の６０から９０％の重量割合で存在するＰＶＤＦポリマーと、ＰＭＭＡポリマーおよび０．５から５重量％の範囲の含有量の少なくとも１種の紫外線吸収剤であって、５００ｇ／ｍｏｌ超の分子量を有する、紫外線吸収剤と組み合わせることにより実現される。
【発明を実施するための形態】
【００１６】
ここから、本発明は、以下の記載において、より詳細におよび暗黙の限定なしに記載されている。
【００１７】
フルオロポリマーに関しては、これは、ＰＶＤＦ、すなわちフッ化ビニリデン（ＶＤＦ、ＣＨ２＝ＣＦ２）ホモポリマーおよび好ましくは少なくとも５０重量％のＶＤＦと、ＶＤＦと共重合可能な少なくとも１種の他のフルオロモノマーを含有するＶＤＦとのコポリマーを意味する。好ましくは、ＰＶＤＦは、重量基準でＶＤＦを少なくとも５０％含有し、最も好ましくは少なくとも７５％含有し、さらに良好なことに少なくとも８５％含有する。
【００１８】
コモノマーとして、ヘキサフルオロプロピレン（ＨＦＰ）、テトラフルオロエチレン（ＴＦＥ）、フッ化ビニリデン（ＶＤＦ、ＣＨ２＝ＣＦ２）、クロロトリフルオロエチレン（ＣＴＦＥ）、ＣＦ３−Ｏ−ＣＦ＝ＣＦ２、ＣＦ３−ＣＦ２−Ｏ−ＣＦ＝ＣＦ２またはＣＦ３−ＣＦ２ＣＦ２−Ｏ−ＣＦ＝ＣＦ２などのペルフルオロアルキルビニルエーテル、１−ヒドロペンタフルオロプロペン、２−ヒドロペンタフルオロプロペン、ジクロロジフルオロエチレン、トリフルオロエチレン（ＶＦ３）、１，１−ジクロロフルオロエチレンおよびこれらのブレンドまたはフッ素を含むジオレフィン、例えばペルフルオロジアリルエーテルおよびペルフルオロ−１，３−ブタジエンなどのジオレフィンが使用され得る。
【００１９】
本発明による組成物中で関与し得るフルオロポリマーは、
・ＴＦＥホモポリマーまたはコポリマー、特に、ＰＴＦＥ（ポリテトラフルオロエチレン）、ＥＴＦＥ（エチレン／テトラフルオロエチレンコポリマー）およびＴＦＥ／ＰＭＶＥ（テトラフルオロエチレン／ペルフルオロ（メチルビニル）エーテルコポリマー）、ＴＦＥ／ＰＥＶＥ（テトラフルオロエチレン／ペルフルオロ（エチルビニル）エーテルコポリマー）、ＴＦＥ／ＰＰＶＥ（テトラフルオロエチレン／ペルフルオロ（プロピルビニル）エーテルコポリマー）およびＥ／ＴＦＥ／ＨＦＰ（エチレン／テトラフルオロエチレン／ヘキサフルオロプロピレンターポリマー）コポリマー；
・ＶＤＦホモポリマーまたはコポリマー、特に、ＰＶＤＦおよびＶＤＦ／ＨＦＰコポリマー；
・ＣＴＦＥホモポリマーまたはコポリマー、特に、ＰＣＴＦＥ（ポリクロロトリフルオロエチレン）およびＥ／ＣＴＦＥ（エチレン／クロロトリフルオロエチレンコポリマー）
から選択される。
【００２０】
好ましくは、本フルオロポリマーは、ＶＤＦホモポリマーまたはＶＤＦと少なくとも１種の他のフルオロモノマーとのコポリマーである。
【００２１】
有利には、ＶＤＦと共重合することができるフルオロコモノマーは、例えば、フッ化ビニル、トリフルオロエチレン（ＶＦ３）；クロロトリフルオロエチレン（ＣＴＦＥ）；１，２−ジフルオロエチレン；テトラフルオロエチレン（ＴＦＥ）；ヘキサフルオロプロピレン（ＨＦＰ）；ペルフルオロ（メチルビニル）エーテル（ＰＭＶＥ）、ペルフルオロ（エチルビニル）エーテル（ＰＥＶＥ）およびペルフルオロ（プロピルビニル）エーテル（ＰＰＶＥ）などのペルフルオロ（アルキルビニル）エーテル；ペルフルオロ（１，３−ジオキソール）；ペルフルオロ（２，２−ジメチル−１，３−ジオキソール）（ＰＤＤ）およびこれらのブレンドから選択される。
【００２２】
好ましくは、本フルオロコモノマーは、クロロトリフルオロエチレン（ＣＴＦＥ）、ヘキサフルオロプロピレン（ＨＦＰ）、トリフルオロエチレン（ＶＦ３）およびテトラフルオロエチレン（ＴＦＥ）およびこれらのブレンドから選択される。このコモノマーは、ＨＦＰがＶＤＦとよく共重合するので、ＨＦＰであるのが有利であり、良好な熱機械的性質に寄与することが可能になる。好ましくは、このコポリマーは、ＶＤＦおよびＨＦＰしか含まない。
【００２３】
好ましくは、本フルオロポリマーは、ＶＤＦホモポリマー（ＰＶＤＦ）または少なくとも５０重量％のＶＤＦを含み、有利には７５重量％のＶＤＦを含み、好ましくは少なくとも９０重量％のＶＤＦを含む、ＶＤＦ／ＨＦＰなどのＶＤＦコポリマーである。例えば、より詳細に、以下のＶＤＦホモポリマーまたは７５％超のＶＤＦと残りがＨＦＰ：Ａｒｋｅｍａにより販売されている、Ｋｙｎａｒ（登録商標）７１０、Ｋｙｎａｒ（登録商標）７２０、Ｋｙｎａｒ（登録商標）７４０、Ｋｙｎａｒ  Ｆｌｅｘ（登録商標）２８５０およびＫｙｎａｒ  Ｆｌｅｘ（登録商標）３１２０を含む、コポリマーを挙げることができる。有利には、本発明による組成物は、２種の個別のフルオロポリマーを含み、このフルオロポリマーの少なくとも１種はＶＤＦホモポリマーである。
【００２４】
有利には、本フルオロポリマーは、キャピラリーレオメータを使用して、２３０℃、１００ｓ−１のせん断勾配で測定される粘度が、１００Ｐａ．ｓから３０００Ｐａ．ｓの範囲を有する。これは、このタイプのポリマーが、押出によく適するからである。好ましくは、本ポリマーは、５００Ｐａ．ｓから２９００Ｐａ．ｓの範囲の粘度を有する。
【００２５】
アクリルポリマー（またはアクリレート）は、メタクリル酸メチル（ＭＭＡ）ホモポリマーまたは少なくとも５０重量％のＭＭＡと、ＭＭＡと共重合することができる少なくとも１種の他のモノマーとを含むコポリマーである。ＭＭＡと共重合することができるコモノマーは、（メタ）アクリル酸アルキル、アクリロニトリル、ブタジエン、スチレンまたはイソプレンである。
【００２６】
有利には、アクリルポリマー（ＭＭＡホモポリマーまたはコポリマー）は、重量基準で０から２０％、好ましくは５から１５％のＣ１−Ｃ８（メタ）アクリル酸アルキルを含み、このＣ１−Ｃ８（メタ）アクリル酸アルキルは、好ましくはアクリル酸メチルおよび／またはアクリル酸エチルである。このアクリルポリマーは官能基化され得る。すなわち、このアクリルポリマーは、例えば、酸、酸塩化物、アルコールまたは無水物の官能基を含む。有利には、この官能基は、特に、アクリル酸コモノマーにより導入される酸官能基である。脱水すると無水物を形成することができる、隣接位にアクリル酸官能基を２つ含む、モノマーを使用することもできる。官能基の割合は、ＭＭＡポリマーの０から１５重量％とすることができる。
【００２７】
紫外線吸収剤に関しては、これは、例えば、特許ＵＳ５２５６４７２に引用されている添加剤に関することができる。ベンゾトリアゾール、ベンゾフェノン、ベンジリデンマロネートまたはキナゾリンのタイプの化合物を使用するのが有利である。ＨＡＬＳ（ヒンダードアミン光安定剤）タイプの紫外線安定剤が、紫外線吸収剤と組み合わせて使用され得る。
【００２８】
有利には、本紫外線吸収剤は、１，３−ビス［（２’−シアノ−３’，３’−ジフェニルアクリロイル）オキシ］−２，２−ビス｛［（２’−シアノ−３’，３’−ジフェニルアクリロイル）オキシ］メチル｝プロパン、２，２’−メチレンビス（６−（２Ｈ−ベンゾトリアゾール−２−イル）−４−（１，１，３，３−テトラメチルブチル）フェノール）、２−［４，６−ビス（２，４−ジメチルフェニル）−１，３，５−トリアジン−２−イル］−５−（オクチルオキシ）フェノールまたはポリ（４−（２−アクリロイルオキシエトキシ）−２−ヒドロキシベンゾフェノンから選択される。これらの４つの製品は、それぞれＵｖｉｎｕｌ（登録商標）３０３０、Ｔｉｎｕｖｉｎ（登録商標）３６０、Ｃｙａｓｏｒｂ（登録商標）１１６４およびＣｙａｓｏｒｂ（登録商標）２１２６に相当する。
【００２９】
一実施形態によれば、本発明による組成物は、ＶＤＦをベースとするフルオロポリマー（６０から９０重量％）、アクリルポリマーおよび５００ｇ／ｍｏｌ超の分子量を有する紫外線吸収剤からなり、紫外線吸収剤の重量基準での含有量は０．５から５％である。
【００３０】
一実施形態によれば、本発明による組成物は、６８．６％のＰＶＤＦホモポリマー（Ｋｙｎａｒ（登録商標）７４０という名称でＡｒｋｅｍａにより販売されている製品など）、２９．４％のＢＳ５８０であるＰＭＭＡおよび２％のＵｖｉｎｕｌ（登録商標）３０３０からなる。
【００３１】
本発明による組成物により、様々なポリマー基材を保護するために使用され得る、単層フィルムを製造することが可能となる。
【００３２】
本組成物の構成物は、本発明による組成物に関与する、フルオロポリマー、アクリルポリマーおよび紫外線吸収剤の均一なブレンドを得ることが可能になる、いずれの方法によってもブレンドされる。
【００３３】
より詳細に、本発明による組成物は、これらの構成物をすべて溶融ブレンドすることにより調製され、次に、二軸スクリュー押出機、コニーダーまたはミキサーなど、当業者に公知の装置でコンパウンドすることにより、例えば、顆粒の形態に変換される。この組成物は、別の材料と共押出され得またはフィルムの形態で押出され得る。
【００３４】
本発明によるフィルムは、２２０から２６０℃の範囲の温度におけるインフレーションフィルム押出により製造され得る。この技法は、一般には、底部から上方に、環状ダイを通過する熱可塑性ポリマーの共押出である。この押出物は、通常、ロールの形態の延伸装置により、同時に縦方向に延伸され、ダイ、延伸システムおよびチューブ壁の間に捕捉されている一定体積の空気と共に膨張させられる。この膨張したチューブは、ダイ出口における空気吹込環により一般に冷却される。
【００３５】
フィルムはまた、キャストフィルム押出により製造され得る。この方法は、平坦ダイと恒温制御されているロールとの間に、空気中で、ポリマーのシートまたはフィルムに延伸することである。この方法により、０．２ｍｍから２ｍｍの間の厚さのシートおよび０．２ｍｍ未満の厚さのフィルムを製造することが可能になる。
【００３６】
フィルムの厚さは、境界値を含め、５から５００ミクロンであり、好ましくは１０から５０ミクロンである。本発明による単層フィルムの透明度は、４００から８００ｎｍの範囲で９０％を超える。このフィルムは、２８０ｎｍから３８０ｎｍに少なくとも１つの紫外吸収を示す。
【００３７】
別の態様によれば、本発明の主題は、上記の組成物からなる少なくとも１つの層を含む透明な多層フィルムである。この多層フィルムの透明度は、４００から８００ｎｍの範囲で９０％を超える。このフィルムは、２８０ｎｍから３８０ｎｍに少なくとも１つの紫外吸収を示す。この厚さは、５から５００ミクロンである。
【００３８】
一実施形態によれば、本フィルムは、２つの層からなり、内部層は、上記の通りであり、外部層は、１００から０％のＰＶＤＦおよび０から４０％のＰＭＭＡを含む。この場合、内部層と外部層との重量比は、９０／１０から５０／５０である。
【００３９】
一実施形態によれば、本フィルムは３つの層、すなわち１００から０％のＰＶＤＦおよび０から４０％のＰＭＭＡを含む内部層、上記の紫外線吸収剤を含む中間層および１００から０％のＰＶＤＦおよび０から４０％のＰＭＭＡを含む外部層からなる。
【００４０】
本発明による多層フィルムは、共押出技法により、例えば、インフレーションフィルム共押出により好ましくは製造されるが、キャストフィルム押出または溶媒経路により加工する技法、他にはアクリル樹脂コーティング技法を使用するための技法を使用することも可能である。
【００４１】
別の態様によれば、本発明の主題は、ポリエステル（例えば、ポリ（エチレンテレフタレート）、ポリ（エチレンナフタレート）またはポリブチレンテレフタレート）、ポリカーボネート、ポリオレフィン（例えば、ポリプロピレン、熱可塑性ポリオレフィン、高密度ポリエチレン、ポリ（環式オレフィン））、ポリスチレン（例えば、シンジオタクチックポリスチレン）、スチレン／アクリレートコポリマー、アクリロニトリル／スチレンコポリマー（例えば、ＡＢＳ、ＡＳＡまたはＳＡＮ）、ポリスルホン（例えば、ポリエーテルスルホン、ポリスルホンなど）、ポリウレタン（脂肪族エーテルもしくは脂肪族エステルまたは芳香族性エーテルもしくは芳香族性エステルまたはエステルポリウレタンのサーモプラスチック）、アクリルポリマー（ＰＭＭＡ）、ポリ塩化ビニル（ＰＶＣ）、塩素化ＰＶＣ（ＣＰＶＣ）または発泡ＰＶＣ、ポリ（フェニレンエーテル）（ＰＰＥ）、ポリアセタール、ポリアミドをベースとする樹脂、ポリイミドをベースとする樹脂またはポリアミドイミドをベースとする樹脂から製造される基材などの、様々なポリマー基材を保護するための（単層または多層）フィルムの使用である。上記のリストからの２種以上の熱可塑性ポリマーのブレンドもまた考えられ得る。例えば、ＰＰＯ／ＰＳまたはＰＣ／ＡＢＳブレンドが考えられ得る。
【００４２】
本発明によるフィルムは、例えば、工業用布（ＰＶＣ、ガラス織物、ガラスマット、アラミド、Ｋｅｖｌａｒ（登録商標）またはポリ（ｐ−フェニレンテレフタルアミド）から製造される）などの可撓性基材を保護するためにも使用され得る。ＰＶＣから製造される防水シートは、ＰＶＣから製造される可撓性基材の一例を構成する。本フィルムは、圧延技法を使用する粘着層により適用され得る。使用される粘着剤は、例として、メチルエチルケトン（ＭＥＫ）またはトルエンを含む、ポリエステル配合物またはポリウレタンである。
【００４３】
別の態様によれば、本発明の主題は、太陽光発電パネルの背面の製造において（単層または多層）フィルムを使用することである。この目的のため、一実施形態によれば、本発明によるフィルムに、まず、この両面に、コロナタイプの表面処理を施す。続いて、このフィルムは、粘着剤により予めコーティングされているＰＥＴシートを用いて、各面に熱間圧延される。続いて、こうして得られた積層の表面の一方を、ＥＶＡタイプのフィルムに押圧し、積層のもう一方は、清浄されたガラスプレートに粘着して結合される。この構造は、太陽光発電セルにおける背面シートとして使用され得る。
【００４４】
本発明はまた、太陽光発電パネルであって、この背面が前記フィルムにより保護されている、太陽光発電パネルにも関する。
【００４５】
本発明によるフィルムは、以下の利点を示す：
・４００ｎｍから８００ｎｍまでに及ぶ波長の範囲に関して、９０％超の透過率を伴う、可視領域における非常に良好な透明度
・特に多層フィルムの場合、良好な化学耐性（１００％ＰＭＭＡよりも優れている。）；
・ＱＵＶＡ試験および湿熱試験によって示されている通り、持続的な、紫外線に対する良好なバリア効果（３６０ｎｍにおいて１．５超の吸光度）。
【００４６】
本発明のよりよい理解は、以下に続く、実施例に照らして得られる。
検討材料
ＰＶＤＦ１：「ＰＶＤＦ」は、１７．５−２２．５ｇ／１０分（２３０℃；３．８ｋｇ）のＭＦＲ、１６９℃の融点（Ｍ．ｐ．）および２３℃において１８００から２０００ＭＰａの範囲のヤング率を有する、フッ化ビニリデンホモポリマーである。Ｍ．ｐ．はＤＳＣまたは示差走査熱量測定法により測定した。弾性係数は、規格ＩＳＯ５２７に従って測定した。
【００４７】
ＰＭＭＡ：使用したＰＭＭＡは、Ａｌｔｕｇｌａｓ  ＢＳ５５０グレード（メタクリル酸メチルと１１−１２％のアクリル酸エチルとのコポリマー、ＭＦＲ１７−２０ｇ／１０分（２３０℃；３．８ｋｇ）、ＭＷ：７００００−８００００ｇ／ｍｏｌ）である。
【００４８】
ＰＥ：ＥｘｘｏｎからのＬＤＰＥタイプのポリエチレン、ＬＤ１６５ＢＷ１グレード（ＭＦＲ０３ｇ／１０分（１９０℃；２．１６ｋｇ）、密度＝０．９２２ｇ／ｃｍ３）。
【００４９】
紫外線吸収剤：これらは表１に列挙されている。
【００５０】
【表１】
2016535799.tif 000002
【実施例】
【００５１】
［実施例１］
コンパウンド：コンパウンド生成物は、同速回転している二軸スクリュー押出機で、当技術分野の標準に従って生産する。試験の組成物は、表２に示されている。
【００５２】
【表２】
2016535799.tif 000003
【００５３】
フィルム押出：続いて、パンケーキダイ（直径５０ｍｍ、ギャップ１．２ｍｍ）を有する５層の実験室ラインで、このフィルムをインフレーションフィルム押出により生産する。このフィルムは、対称ＰＥ／ＰＶＤＦ／ＰＶＤＦ／ＰＶＤＦ／ＰＥ構造を示す。このフィルムを調製するために使用した加工条件は、以下の通りである：
・ブローアップ比：２．５５；
・総生産量：１４．７ｋｇ／時、延伸速度：６．９ｍ／分、
・押出温度＝ＰＥ（２３０℃）、ＰＶＤＦおよびコンパウンド生成物１（２４０℃）、ダイ（２４０℃）。
続いて、１００％フッ素化フィルムを得るために、ＰＥフィルムを剥離する。
【００５４】
湿熱試験によるフィルムの分析
８５℃／８５％ＲＨ（相対湿度）の温度調節されたチャンバ内に、このフィルムを１０００時間、置く。続いて、紫外線吸収および滲出を定量するため、紫外／可視分光法によりこのフィルムを分析する。セルホルダーおよび積分球の付属品を備えたＣａｒｙ３００透過分光計で、紫外／可視分光法によりこのフィルムを分析した。積分球により、全体の透過率を測定することが可能になる。セルホルダーの付属品を用いた透過率の分析は、該材料の散乱効果を考慮しない。
【００５５】
分析条件：
・スペクトル範囲：２００−８００ｎｍ
・平均時間：０．２秒
・データ間隔：１ｎｍ
・走査周波数：３００ｎｍ／分
滲出は、インフレーションフィルム押出により押出された単層フィルム（３０ミクロン）上の、「球形」形状における７００ｎｍにおいて測定された透過率と、「セルホルダー」形状における７００ｎｍにおいて測定された透過率との比をとることにより定量される。この比は、試験前および２０００時間の試験後に決定する。
【００５６】
【表３】
2016535799.tif 000004
【００５７】
表３に表されている結果は、５００ｇ／ｍｏｌ超の分子量を有する紫外線吸収剤を使用した場合、滲出は、かなり少ないことを示している。
【００５８】
［実施例２］
実施例１において言及したコンパウンド生成物から始めて、インフレーションフィルム押出によりフィルムを生産する。これらのフィルムは、３０ミクロンの厚さの単層またはＰＶＤＦ／コンパウンド生成物／ＰＶＤＦ多層（５／２５／５ミクロン）である。
【００５９】
フィルムの押出：続いて、パンケーキダイ（直径５０ｍｍ、ギャップ１．２ｍｍ）を有する５層の実験室ラインで、このフィルムをインフレーションフィルム押出により生産する。このフィルムは、対称ＰＥ／ＰＶＤＦ／ＰＶＤＦ／ＰＶＤＦ／ＰＥ構造を示す。フィルムを調製するために使用した加工条件は、以下の通りである：
・ブローアップ比：２．５５；
・総生産量：１４．７ｋｇ／時、延伸速度：６．９ｍ／分、
・押出温度＝ＰＥ（２３０℃）、ＰＶＤＦおよびコンパウンド生成物１（２４０℃）、ダイ（２４０℃）。
【００６０】
続いて、１００％フッ素化フィルムを得るために、ＰＥフィルムを剥離する。
【００６１】
続いて、このフィルムをＰＣＴ内に置く（プレッシャークッカー試験→１２０℃のオートクレーブ中にいれた水中での、３０時間のエージングの加速試験）。滲出は、布を用いて表面を清浄する前後に、肉眼により特徴づけられる。これらの結果が、表４に示されている。
【００６２】
【表４】
2016535799.tif 000005
【００６３】
実施例３から６により、湿熱環境においてエージングした後に少ない滲出とするために、５００ｇ／ｍｏｌ超の分子量を有する紫外線吸収剤を使用する必要があることが、ここでもやはり示されている（ＣＥ４からＣＥ６を参照されたい。）。表面において紫外線吸収剤が配合されていないフルオロポリマーの層を加えると、滲出の減速が可能になる。
【国際調査報告】
2016535799.tif 000006
2016535799.tif 000007
2016535799.tif 000008
2016535799.tif 000009
2016535799.tif 000010
2016535799.tif 000011